(57)【要約】【課題】  正極と負極とが複数層積層された電極体から突出するように、正極及び負極の各集電体に集電タブを設けた非水電解質二次電池において、充放電させた場合に電極体が変形するのを抑制し、非水電解質二次電池のサイクル特性などが低下するのを防止する。【解決手段】  正極集電体11aに正極活物質11bが付与された正極11と、負極集電体12aに負極活物質12bが付与された負極12との間にセパレータ13を介在させて、正極と負極とを複数層積層させた電極体10を用い、各集電体にそれぞれ集電タブ11c,12cを電極体から突出するように設けた非水電解質二次電池において、少なくとも一方の集電タブが、正極の正極活物質と負極の負極活物質とが積層されていない部分に存在するようにした。【選択図】  図５
2005276459.tif 000002
【特許請求の範囲】
【請求項１】
正極集電体に正極活物質が付与された正極と、負極集電体に負極活物質が付与された負極との間にセパレータを介在させて、正極と負極とを複数層積層させた電極体を用い、上記の正極集電体及び負極集電体にそれぞれ集電タブを電極体から突出するように設けた非水電解質二次電池において、上記の正極集電体と負極集電体とに設けられる少なくとも一方の集電タブが、上記の正極における正極活物質と負極における負極活物質とが積層されていない部分に存在することを特徴とする非水電解質二次電池。
【請求項２】
請求項１に記載した非水電解質二次電池において、上記の正極集電体と負極集電体とに取り付けられる両方の集電タブが、上記の正極における正極活物質と負極における負極活物質とが積層されていない部分に存在することを特徴とする非水電解質二次電池。
【請求項３】
請求項１又は請求項２に記載した非水電解質二次電池において、上記の集電タブが上記の集電体と一体に形成されていることを特徴とする非水電解質二次電池。
【請求項４】
正極集電体に正極活物質が付与された正極と、負極集電体に負極活物質が付与された負極との間にセパレータを介在させて、正極と負極とを複数層積層させた電極体を用い、上記の正極集電体及び負極集電体にそれぞれ集電タブを電極体から突出するように設けた非水電解質二次電池において、上記の正極集電体と負極集電体との少なくとも一方に切り込みを設け、この切り込み部分を折り曲げて電極体より突出する集電タブを設けたことを特徴とする非水電解質二次電池。
【請求項５】
請求項４に記載した非水電解質二次電池において、上記の正極集電体と負極集電体とにそれぞれ切り込みを設け、この切り込み部分を折り曲げて電極体より突出する各集電タブを設けたことを特徴とする非水電解質二次電池。
【請求項６】
請求項１〜請求項５の何れか１項に記載した非水電解質二次電池において、負極活物質にリチウムと合金化する材料を用いたことを特徴とする非水電解質二次電池。
【発明の詳細な説明】
【技術分野】
【０００１】
この発明は、正極集電体に正極活物質が付与された正極と、負極集電体に負極活物質が付与された負極との間にセパレータを介在させて、正極と負極とを複数層積層させた電極体を用い、正極集電体及び負極集電体にそれぞれ集電タブを電極体から突出するように設けた非水電解質二次電池に係り、特に、この非水電解質二次電池を充放電させた場合に、上記の電極体が変形するのを抑制し、非水電解質二次電池のサイクル特性などが低下するのを防止するようにした点に特徴を有するものである。
【背景技術】
【０００２】
近年、高出力，高エネルギー密度の新型二次電池として、非水電解質を用い、リチウムの酸化，還元を利用して充放電を行うようにした軽量かつ高起電力の非水電解質二次電池が利用されるようになった。
【０００３】
そして、このような非水電解質二次電池の一つとして、図１に示すように、電極体１０と非水電解質（図示せず）とをラミネートフィルムなどで構成された外装体２０内に収容させ、電極体１０から延出された各集電タブ１１ｃ，１２ｃを外装体２０から突出させるようにして、外装体２０の周辺部をシールさせた薄型の非水電解質二次電池が用いられている。
【０００４】
ここで、このような非水電解質二次電池に用いる上記の電極体１０を作製するにあたっては、正極１１及び負極１２として、図２に示すように、細長のシート状になった正極集電体１１ａと負極集電体１２ａとを用い、各集電体１１ａ，１２ａにおける長手方向の端部を残して、正極活物質１１ｂ及び負極活物質１２ｂをそれぞれの対応する集電体１１ａ，１２ａに付与すると共に、これらの活物質１１ｂ，１２ｂが付与されていない各集電体１１ａ，１２ａの長手方向の端部において、それぞれ集電タブ１１ｃ，１２ｃを各集電体１１ａ，１２ａより突出するようにして溶接などにより、各集電体１１ａ，１２ａに取り付けたものを用いている。
【０００５】
そして、図３に示すように、上記のような正極１１と負極１２との間にセパレータ１３を挟み込み、この状態でこれらを折り畳むように巻き取って電極体１０を作製するようにしている。
【０００６】
ここで、このようにして電極体１０を作製すると、各集電体１１ａ，１２ａに取り付けられた各集電タブ１１ｃ，１２ｃが、上記のように巻き取られた正極１１における正極活物質１１ｂと負極１２における負極活物質１２ｂとが積層されている部分と重なった位置に存在するようになる。
【０００７】
そして、このような電極体１０を上記のようにして外装体２０内に収容させた非水電解質二次電池を充放電させた場合、充放電により正極１１や負極１２が膨張，収縮し、特に、負極１２の負極活物質１２ｂにリチウムと合金化するシリコンなどの材料を用いた場合には、負極１２における膨張，収縮が大きくなり、上記のように正極１１における正極活物質１１ｂと負極１２における負極活物質１２ｂとが積層されている部分と重なった位置に存在する集電タブ１１ｃ，１２ｃの部分において電極体１０が変形して、次第に電極体１０全体が変形し、これにより非水電解質二次電池のサイクル特性などが低下するという問題があった。
【０００８】
また、このように正極１１における正極活物質１１ｂと負極１２における負極活物質１２ｂとが積層されている部分と重なった位置に存在する集電タブ１１ｃ，１２ｃの部分において電極体１０が変形するのを抑制するため、各集電体１１ａ，１２ａに各集電タブ１１ｃ，１２ｃを取り付けるにあたり、その取り付け部分を短くすることが考えられる。
【０００９】
しかし、上記のように各集電タブ１１ｃ，１２ｃを溶接などにより各集電体１１ａ，１２ａに取り付ける場合において、その取り付け部分を短くすると、各集電体１１ａ，１２ａに対する集電タブ１１ｃ，１２ｃの取付強度が低下すると共に、集電タブ１１ｃ，１２ｃと集電体１１ａ，１２ａとの電気的接続も弱くなって、集電タブ１１ｃ，１２ｃと集電体１１ａ，１２ａとの間の抵抗が増大するという問題があった。
【発明の開示】
【発明が解決しようとする課題】
【００１０】
この発明は、正極集電体に正極活物質が付与された正極と、負極集電体に負極活物質が付与された負極との間にセパレータを介在させて、正極と負極とを複数層積層させた電極体を用い、上記の正極集電体及び負極集電体にそれぞれ集電タブを電極体から突出するように設けた非水電解質二次電池における上記のような問題を解決することを課題とするものである。
【００１１】
すなわち、この発明は、上記のような非水電解質二次電池を充放電させた場合に、電極体が変形するのを抑制して、非水電解質二次電池のサイクル特性などが低下するのを防止することを課題としている。
【課題を解決するための手段】
【００１２】
この発明における第１の非水電解質二次電池においては、上記のような課題を解決するため、正極集電体に正極活物質が付与された正極と、負極集電体に負極活物質が付与された負極との間にセパレータを介在させて、正極と負極とを複数層積層させた電極体を用い、上記の正極集電体及び負極集電体にそれぞれ集電タブを電極体から突出するように設けた非水電解質二次電池において、上記の正極集電体と負極集電体とに設けられる少なくとも一方の集電タブが、上記の正極における正極活物質と負極における負極活物質とが積層されていない部分に存在するようにした。
【００１３】
そして、この第１の非水電解質二次電池のように、正極集電体と負極集電体とに設けられる少なくとも一方の集電タブを、正極における正極活物質と負極における負極活物質とが積層されていない部分に存在させると、この非水電解質二次電池の充放電により、正極や負極が膨張，収縮した場合においても、この集電タブの部分において電極体が変形するのが抑制され、特に、負極の負極活物質に、リチウムと合金化するシリコンなどの充放電による膨張，収縮が大きな材料を用いた場合においても、電極体か変形するのが抑制されるようになる。なお、正極集電体と負極集電体とに設ける両方の集電タブが、上記のように正極における正極活物質と負極における負極活物質とが積層されていない部分に存在すると、非水電解質二次電池の充放電によって電極体が変形するのが、より一層抑制されるようになる。
【００１４】
また、上記の集電タブを正極集電体と負極集電体とに設けるにあたり、集電タブを正極集電体や負極集電体と一体に形成すると、集電タブを正極集電体や負極集電体に溶接などによって取り付ける場合のように、取付部分を長くしなくても、集電タブが正極集電体や負極集電体に強固に取り付けられると共に、集電タブと正極集電体や負極集電体との間の抵抗も少なくなる。
【００１５】
また、この発明における第２の非水電解質二次電池においては、上記のような課題を解決するため、正極集電体に正極活物質が付与された正極と、負極集電体に負極活物質が付与された負極との間にセパレータを介在させて、正極と負極とを複数層積層させた電極体を用い、上記の正極集電体及び負極集電体にそれぞれ集電タブを電極体から突出するように設けた非水電解質二次電池において、上記の正極集電体と負極集電体との少なくとも一方に切り込みを設け、この切り込み部分を折り曲げて電極体より突出する集電タブを設けるようにした。
【００１６】
そして、この第２の非水電解質二次電池のように、正極集電体と負極集電体との少なくとも一方に切り込みを設け、この切り込み部分を折り曲げて電極体より突出する集電タブを設けると、集電タブを正極集電体や負極集電体に溶接などによって取り付ける場合のように、取り付け部分を長くしなくても、集電タブが正極集電体や負極集電体に強固に取り付けられると共に、集電タブと正極集電体や負極集電体との間の抵抗も少なくなる。
【発明の効果】
【００１７】
この発明における第１の非水電解質二次電池においては、上記のように正極集電体と負極集電体とに設けられる少なくとも一方の集電タブを、正極における正極活物質と負極における負極活物質とが積層されていない部分に存在させるようにしたため、この非水電解質二次電池の充放電により、正極や負極が膨張，収縮した場合においても、この集電タブの部分において電極体が変形するのが抑制され、非水電解質二次電池のサイクル特性などが低下するのを防止されるようになった。
【００１８】
また、この発明における第２の非水電解質二次電池においては、上記のように正極集電体と負極集電体との少なくとも一方に切り込みを設け、この切り込み部分を折り曲げて電極体より突出する集電タブを設けるようにしたため、集電タブを正極集電体や負極集電体に溶接などによって取り付ける場合のように、取付部分を長くしなくても、集電タブが正極集電体や負極集電体に強固に取り付けられると共に、集電タブと正極集電体や負極集電体との間の抵抗も少なくなった。
【００１９】
このため、この発明における第２の非水電解質二次電池においては、非水電解質二次電池の充放電によって電極体が変形するのを抑制するため、正極における正極活物質と負極における負極活物質とが積層されている部分と重なった位置に存在する集電タブの部分を短くしても、集電タブが正極集電体や負極集電体に強固に取り付けられると共に、集電タブと正極集電体や負極集電体との間の抵抗が増加するということもなく、非水電解質二次電池のサイクル特性などが低下するのを有効に防止できるようになった。
【発明を実施するための最良の形態】
【００２０】
ここで、この発明の実施形態に係る非水電解質二次電池を添付図面に基づいて具体的に説明する。なお、この発明における非水電解質二次電池は、特に下記の実施形態に示したものに限定されるものではなく、その要旨を変更しない範囲において適宜変更して実施できるものである。
【００２１】
（実施形態１）
実施形態１における非水電解質二次電池においては、電極体１０を作製するにあたり、正極１１及び負極１２として、図４に示すように、細長のシート状になった正極１１及び負極１２の各集電体１１ａ，１２ａにそれぞれの活物質１１ｂ，１２ｂを付与すると共に、これらの活物質１１ｂ，１２ｂが付与されていない集電体１１ａ，１２ａの幅方向端部において、各集電体１１ａ，１２ａの幅方向に突出するようにして、それぞれ集電タブ１１ｃ，１２ｃを上記の各集電体１１ａ，１２ａと一体に設けたものを用いるようにした。
【００２２】
そして、図５に示すように、上記の正極１１と負極１２との間にセパレータ１３を挟み込み、この状態でこれらを折り畳むように巻き取って電極体１０を作製した。
【００２３】
このようにして電極体１０を作製すると、各集電タブ１１ｃ，１２ｃが、上記のように巻き取られた正極１１における正極活物質１１ｂと負極１２における負極活物質１２ｂとが積層されている部分と重なった位置に存在することがなく、正極１１における正極活物質１１ｂと負極１２における負極活物質１２ｂとが積層されている部分に、各集電タブ１１ｃ，１２ｃによる凹凸がなく、平坦な状態になっていた。
【００２４】
そして、このような電極体１０を用いて非水電解質二次電池を作製するにあたっては、従来と同様に図１に示すように、この電極体１０と非水電解質（図示せず）とをラミネートフィルムなどで構成された外装体２０内に収容させ、この電極体１０から延出された上記の各集電タブ１１ｃ，１２ｃを外装体２０から突出させるようにして、外装体２０の周辺部をシールさせた。
【００２５】
そして、このように作製した実施形態の非水電解質二次電池においては、上記のように正極１１における正極活物質１１ｂと負極１２における負極活物質１２ｂとが積層されている部分において、各集電タブ１１ｃ，１２ｃによる凹凸がなく、平坦な状態になっているため、この非水電解質二次電池を充放電させた場合において、正極１１や負極１２が膨張，収縮しても、上記の各集電タブ１１ｃ，１２ｃの部分において電極体１０が変形するのが抑制され、サイクル特性などが低下するのが防止されるようになった。
【００２６】
また、この実施形態の非水電解質二次電池においては、上記のように各集電タブ１１ｃ，１２ｃが各集電体１１ａ，１２ａと一体になっているため、各集電体１１ａ，１２ａに対する各集電タブ１１ｃ，１２ｃの取付強度が高くなると共に、各集電タブ１１ｃ，１２ｃと各集電体１１ａ，１２ａとの間の抵抗も少なくなった。
【００２７】
（実施形態２）
実施形態２における非水電解質二次電池においては、電極体１０を作製するにあたり、正極１１及び負極１２として、図６（Ａ），（Ｂ）に示すように、細長のシート状になった正極１１及び負極１２の各集電体１１ａ，１２ａの幅方向片側を残してそれぞれの活物質１１ｂ，１２ｂを付与し、このように活物質１１ｂ，１２ｂが付与されていない各集電体１１ａ，１２ａの幅方向片側において、それぞれ集電タブ１１ｃ，１２ｃを各集電体１１ａ，１２ａの長手方向に沿って取り付け、各集電タブ１１ｃ，１２ｃを各集電体１１ａ，１２ａの長手方向の端部から長手方向に突出させるようにした。
【００２８】
そして、図７に示すように、上記の正極１１と負極１２との間にセパレータ１３を挟み込み、この状態でこれらを折り畳むように巻き取って電極体１０を作製した。
【００２９】
このようにして電極体１０を作製すると、上記の実施形態１のものと同様に、各集電タブ１１ｃ，１２ｃが、上記のように巻き取られた正極１１における正極活物質１１ｂと負極１２における負極活物質１２ｂとが積層されている部分と重なった位置に存在することがなく、正極１１における正極活物質１１ｂと負極１２における負極活物質１２ｂとが積層されている部分に、各集電タブ１１ｃ，１２ｃによる凹凸がなく、平坦な状態になっていた。
【００３０】
そして、このような電極体１０を用い、上記の実施形態１の場合と同様にして非水電解質二次電池を作製すると、実施形態１の非水電解質二次電池と同様に、正極１１における正極活物質１１ｂと負極１２における負極活物質１２ｂとが積層されている部分において、各集電タブ１１ｃ，１２ｃによる凹凸がなく、平坦な状態になっているため、この非水電解質二次電池を充放電させた場合に、正極１１や負極１２が膨張，収縮しても、上記の各集電タブ１１ｃ，１２ｃの部分において電極体１０が変形するのが抑制され、サイクル特性などが低下するのが防止されるようになった。
【００３１】
（実施形態３）
実施形態３における非水電解質二次電池においては、電極体１０を作製するにあたり、正極１１及び負極１２として、図８に示すように、細長のシート状になった正極１１及び負極１２の各集電体１１ａ，１２ａの長手方向の端部を残して、それぞれの活物質１１ｂ，１２ｂを各集電体１１ａ，１２ａに付与すると共に、これらの活物質１１ｂ，１２ｂが付与されていない各集電体１１ａ，１２ａの長手方向の端部において、各集電体１１ａ，１２ａの幅方向に長くなったコ字型の切り込み１１ｄ，１２ｄを設け、この切り込み１１ｄ，１２ｄの部分をそれぞれ幅方向外方に折り曲げて、各集電体１１ａ，１２ａの幅方向に突出するように各集電タブ１１ｃ，１２ｃを設けた。
【００３２】
そして、図９に示すように、上記の正極１１と負極１２との間にセパレータ１３を挟み込み、この状態でこれらを折り畳むように巻き取って電極体１０を作製した。
【００３３】
このようにして電極体１０を作製すると、各集電タブ１１ｃ，１２ｃが、上記のように巻き取られた正極１１における正極活物質１１ｂと負極１２における負極活物質１２ｂとが積層されている部分と重なる部分が少なくなり、正極１１における正極活物質１１ｂと負極１２における負極活物質１２ｂとが積層されている部分における各集電タブ１１ｃ，１２ｃによる凹凸が少なくなると共に、各集電タブ１１ｃ，１２ｃが各集電体１１ａ，１２ａと一体になって、各集電体１１ａ，１２ａに強固に取り付けられるようになった。
【００３４】
そして、このような電極体１０を用いて、上記の実施形態１のものと同様にして非水電解質二次電池を作製すると、正極１１における正極活物質１１ｂと負極１２における負極活物質１２ｂとが積層されている部分において、各集電タブ１１ｃ，１２ｃによる凹凸が少なくなり、この非水電解質二次電池を充放電させた場合において、正極１１や負極１２が膨張，収縮しても、上記の各集電タブ１１ｃ，１２ｃの部分において電極体１０が大きく変形するのが抑制され、サイクル特性などが大きく低下するのが防止されると共に、各集電タブ１１ｃ，１２ｃと各集電体１１ａ，１２ａとの間の抵抗が少なくなった。
【００３５】
ここで、上記の各実施形態における非水電解質二次電池において、正極１１に用いる正極活物質１１ｂとしては、従来から一般に使用されている公知の材料を用いることができ、例えば、二酸化マンガン、リチウム含有コバルト酸化物、リチウム含有ニッケル酸化物、リチウム含有マンガン酸化物、リチウム含有バナジウム酸化物、リチウム含有鉄酸化物、リチウム含有クロム酸化物、リチウム含有チタン酸化物などを用いることができる。
【００３６】
また、各実施形態における非水電解質二次電池において、負極１２に用いる負極活物質１２ｂとしても、従来から一般に使用されている公知の材料を用いることができ、例えば、金属リチウム、リチウムと合金化する材料、黒鉛，コークス，有機物焼成体などの炭素材料を使用することができ、特に、充放電による膨張，収縮が大きいシリコンなどのリチウムと合金化する材料を用いた場合において効果がある。
【００３７】
また、各実施形態における非水電解質二次電池に使用する非水電解質としては、非水系溶媒に溶質を溶解させた非水電解液や、この非水電解液をポリエチレンオキシドやポリアクリロニトリルなどの高分子に含浸させたゲル状高分子電解質などを用いることができる。
【００３８】
そして、上記の非水系溶媒としても、従来から一般に使用されている公知のものを用いることができ、例えば、エチレンカーボネート，プロピレンカーボネート，ブチレンカーボネート，ビニレンカーボネート等の環状炭酸エステル類；ジメチルカーボネート、エチルメチルカーボネート、ジエチルカーボネート、メチルプロピルカーボネート、エチルプロピルカーボネート等の鎖状炭酸エステル類；γ−ブチロラクトン等の環状エステル類；１，２−ジメトキシエタン、１，２−ジエトキシエタン等のエーテル類を単独若しくは２種以上混合させて用いることができる。
【００３９】
また、上記の溶質としても、従来から一般に使用されている公知のものを用いることができ、例えば、ＬｉＰＦ6，ＬｉＡｓＦ6，ＬｉＢＦ4，ＬｉＣＦ3ＳＯ3，ＬｉＮ（ＣlＦ2l+1ＳＯ2）（ＣmＦ2m+1ＳＯ2）（ｌ，ｍは１以上の整数），ＬｉＣ（ＣpＦ2p+1ＳＯ2）（ＣqＦ2q+1ＳＯ2）（ＣrＦ2r+1ＳＯ2）（ｐ，ｑ，ｒは１以上の整数）等を単独又は２種以上組み合わせて用いることができる。
【００４０】
次に、上記の実施形態３に係る非水電解質二次電池の具体的な実施例について説明すると共に、この実施例の非水電解質二次電池においては、充放電による容量の低下が抑制されることを、比較例を挙げて明らかにする。
【００４１】
（実施例）
この実施例においては、正極１１を作製するにあたり、正極集電体１１ａとして、幅が３９．５ｍｍ，長さが３４０ｍｍのアルミニウム箔を用いた。
【００４２】
そして、正極活物質としてＬｉＣｏＯ2粉末を使用し、このＬｉＣｏＯ2粉末８５重量部に対して、導電剤の炭素粉末を１０重量部、結着剤のポリフッ化ビニリデンが５重量部になるようにポリフッ化ビニリデンのＮ−メチル−２−ピロリドン溶液を加え、これらを混合させてスラリーを調製し、上記の正極集電体１１ａの長手方向の端部から１０ｍｍの部分を残して、このスラリーを正極集電体１１ａに塗布し、これを乾燥させて、上記の正極集電体１１ａに上記の正極活物質１１ｂを付与した。
【００４３】
そして、上記の正極活物質１１ｂが付与されていない正極集電体１１ａの長手方向の端部において、その幅方向端部より２ｍｍ離れた位置から高さが３５ｍｍ，幅が５ｍｍになったコ字型の切り込み１１ｄを設け、この切り込み１１ｄの部分を正極集電体１１ａの幅方向外方に折り曲げて、正極集電体１１ａの幅方向に３３ｍｍ突出した集電タブ１２ａを設けた。
【００４４】
また、負極１２を作製するにあたっては、負極集電体１２ａとして、幅が４１．５ｍｍ，長さが４１５ｍｍになった銅箔を用い、この負極集電体１２ａの長手方向の端部から１０ｍｍの部分を残し、この負極集電体１２ａの両面にそれぞれ厚みが約３．８μｍのシリコン薄膜からなる負極活物質１２ｂを付与した。なお、このシリコン薄膜をＸ線回折法によって調べた結果、このシリコン薄膜は非晶質であった。
【００４５】
そして、負極活物質１２ｂが付与されていない負極集電体１２ａの長手方向の端部において、その幅方向端部より２ｍｍ離れた位置から高さが３５ｍｍ，幅が５ｍｍになったコ字型の切り込み１２ｄを設け、この切り込み１２ｄの部分を負極集電体１２ａの幅方向外方に折り曲げて、負極集電体１２ａの幅方向に３３ｍｍ突出した集電タブ１２ｃを設けた。
【００４６】
また、セパレータ１３としては、厚みが２７μｍのポリエチレン製微多孔膜を用い、非水電解液としては、エチレンカーボネートとジエチルカーボネートとを３：７の体積比で混合させた混合溶媒に、溶質としてＬｉＰＦ6を１ｍｏｌ／ｌの濃度になるように溶解させたものを用いた。
【００４７】
そして、上記の実施形態３に示すように、上記の正極１１と負極１２との間にセパレータ１３を挟み込み、この状態でこれらを折り畳むように巻き取って電極体１０を作製し、図１に示すように、この電極体１０と上記の非水電解液とをアルミラミネートシートで構成された外装体２０内に収容させ、この電極体１０から延出された上記の各集電タブ１１ｃ，１２ｃを外装体２０から突出させた状態で、外装体２０の周辺部をシールして非水電解質二次電池を作製した。
【００４８】
（比較例）
この比較例においては、正極１１を作製するにあたり、上記の実施例の場合と同様にして、正極集電体１１ａに正極活物質１１ｂを付与した後、正極活物質１１ｂが付与されていない正極集電体１１ａの長手方向の端部において、幅が３ｍｍ，長さが７２．５ｍｍになったアルミニウムからなる集電タブ１１ｃを、正極集電体１１ａの幅方向に沿って正極集電体１１ａの幅全長にわたって取り付け、この集電タブ１１ｃを正極集電体１１ａの幅方向に３３ｍｍ突出させるようにした。
【００４９】
また、負極１２を作製するにあたっては、上記の実施例の場合と同様にして、負極集電体１２ａに負極活物質１２ｂを付与した後、負極活物質１２ｂが付与されていない負極集電体１２ａの長手方向の端部において、幅が３ｍｍ，長さが７２．５ｍｍになったニッケルからなる集電タブ１２ｃを、負極集電体１２ａの幅方向に沿って負極集電体１２ａとの重なる部分の長さが３９．５ｍｍになるようにして取り付け、この集電タブ１２ｃを負極集電体１２ａの幅方向に３３ｍｍ突出させるようにした。
【００５０】
そして、このように作製した正極１１と負極１２とを使用する以外は、上記の実施例と同様にして非水電解質二次電池を作製した。
【００５１】
次に、このようにして作製した実施例及び比較例の各非水電解質二次電池をそれぞれ２５℃の雰囲気中において、７００ｍＡの定電流で４．２Ｖまで充電させた後、７００ｍＡの定電流で２．７５Ｖまで放電させ、これを１サイクルとして５０サイクルの充放電を行い、１サイクル目の放電容量Ｑ1と５０サイクル目の放電容量Ｑ50とを求め、下記の式により、各非水電解質二次電池の容量維持率（％）を求めた。
【００５２】
容量維持率（％）＝（Ｑ50／Ｑ1）×１００
【００５３】
この結果、比較例の非水電解質二次電池においては容量維持率が８９％であったのに対して、実施例の非水電解質二次電池においては容量維持率が９４％であり、実施例の非水電解質二次電池は、比較例の非水電解質二次電池に比べて、５０サイクル後における放電容量の低下が少なく、サイクル特性が向上していた。
【図面の簡単な説明】
【００５４】
【図１】この発明の実施例及び比較例において作製した薄型の非水電解質二次電池の概略平面図である。
【図２】従来の正極及び負極に集電タブを設けた状態を示した概略平面図である。
【図３】正極と負極との間にセパレータを挟み込んで折り畳むように巻き取った従来の電極体の概略平面図である。
【図４】この発明の実施形態１において、正極及び負極に集電タブを設けた状態を示した概略平面図である。
【図５】上記の実施形態１において、正極と負極との間にセパレータを挟み込んで折り畳むように巻き取った電極体の概略平面図である。
【図６】この発明の実施形態２において、正極及び負極に集電タブを設けた状態を示した概略平面図である。
【図７】上記の実施形態２において、正極と負極との間にセパレータを挟み込んで折り畳むように巻き取った電極体の概略平面図である。
【図８】この発明の実施形態３において、正極及び負極に集電タブを設けた状態を示した概略平面図である。
【図９】上記の実施形態３において、正極と負極との間にセパレータを挟み込んで折り畳むように巻き取った電極体の概略平面図である。
【符号の説明】
【００５５】
１０  電極体
１１  正極
１１ａ  正極集電体
１１ｂ  正極活物質
１１ｃ  集電タブ
１１ｄ  切り込み
１２  負極
１２ａ  負極集電体
１２ｂ  負極活物質
１２ｃ  集電タブ
１２ｄ  切り込み
１３  セパレータ
２０  外装体
【図１】
2005276459.tif 000003
【図２】
2005276459.tif 000004
【図３】
2005276459.tif 000005
【図４】
2005276459.tif 000006
【図５】
2005276459.tif 000007
【図６】
2005276459.tif 000008
【図７】
2005276459.tif 000009
【図８】
2005276459.tif 000010
【図９】
2005276459.tif 000011